(57)【要約】【課題】布帛の面を介して一方の側から他方の側を見とおし易く、逆に他方の側から一方の側を見とおし難い、防視認性に方向性のある布帛、および該布帛を用いてなるインテリア用品を提供する。【解決手段】有機繊維を含む布帛において、布帛の一方表面（Ａ面）を、光沢を有する表面とし、かつ当該表面（Ａ面）とは反対側の表面（Ｂ面）のＬ値をＡ面のＬ値よりも小さくし、必要に応じて該布帛を用いてカーテンなどのインテリア用品を得る。【選択図】図１
2013227697.tif 000002
【特許請求の範囲】
【請求項１】
有機繊維を含む布帛であって、布帛の一方表面（Ａ面）は光沢を有し、かつ当該表面（Ａ面）とは反対側の表面（Ｂ面）のＬ値がＡ面のＬ値よりも小さいことを特徴とする布帛。
【請求項２】
前記Ａ面とＢ面との色差ΔＥが０．５以上である、請求項１に記載の布帛。
【請求項３】
前記有機繊維に、単繊維横断面形状が異型である異型断面繊維と、単繊維横断面形状が丸型である丸型断面繊維とが含まれる、請求項１または請求項２に記載の布帛。
【請求項４】
前記異型断面繊維が、艶消し剤の含有量がポリマー重量対比０．１５重量％未満のポリエステルからなるポリエステル繊維である、請求項３に記載の布帛。
【請求項５】
前記丸型断面繊維が、艶消し剤の含有量がポリマー重量対比０．２５重量％以上のポリエステルからなるポリエステル繊維である、請求項３または請求項４に記載の布帛。
【請求項６】
前記丸型断面繊維が、原着繊維またはカチオン染料可染性ポリエステル繊維である、請求項２〜５のいずれかに記載の布帛。
【請求項７】
布帛において、前記異型断面繊維がＡ面に露出し、かつ前記丸型断面繊維がＢ面に露出する、請求項２〜６のいずれかに記載の布帛。
【請求項８】
布帛が、カバーファクター１５００〜３０００の織物である、請求項１〜７のいずれかに記載の布帛。
【請求項９】
布帛が、コース数１０〜５０本／２．５４ｃｍかつウェール数９〜３０本／２．５４ｃｍの編物である、請求項１〜７のいずれかに記載の布帛。
【請求項１０】
布帛の目付けが５０〜２２０ｇ／ｍ２の範囲内である、請求項１〜９のいずれかに記載の布帛。
【請求項１１】
請求項１〜１０のいずれかに記載の布帛を用いてなる、カーテン、ロールブランド、およびパーテションからなる群より選択されるいずれかのインテリア用品。
【発明の詳細な説明】
【技術分野】
【０００１】
本発明は、布帛の面を介して一方の側から他方の側を見とおし易く、逆に他方の側から一方の側を見とおし難い、防視認性に方向性のある布帛、および該布帛を用いてなるインテリア用品に関する。
【背景技術】
【０００２】
従来、カーテンなどのインテリア分野において、防視認性（外部から室内の物品や人の動きがみえない性質）が求められている。
このため、通常、室内側には厚手のドレープカーテン、窓側には薄手のレースカーテンを配し、夜間は厚手のドレープカーテンを閉め、日中は防視認性と採光性を得るために薄手のレースカーテンを閉めておくことが一般的である。しかるに、厚手のドレープカーテンでは採光性が乏しく、他方、薄手のレースカーテンでは、夜間はもとより昼間においても防視認性が十分でなく、その改善が望まれていた。
【０００３】
かかる問題を解決するため、例えば、酸化チタンなどの艶消し剤を含んだポリエステル繊維と黒原着ポリエステル繊維とを交織することにより得られる、光を反射・吸収する遮光カーテン（例えば、特許文献１）や、布帛の側面に光沢のある三角断面糸を編織成し、光沢のある側面に光があたると、反射光により目くらまし効果が発現するミラーカーテン（例えば特許文献２）などが提案されている。
しかるに、これらの遮光カーテンやミラーカーテンにおいて、屋外から室内を見とおし難いものの、室内から屋外も同様に見とおしにくく、カーテンを閉めた状態で室内から屋外の風景を見とおすことができないという問題があった。
【先行技術文献】
【特許文献】
【０００４】
【特許文献１】特開平８−３２２７０７号公報
【特許文献２】特開２０００−２３７０３５号公報
【発明の概要】
【発明が解決しようとする課題】
【０００５】
本発明は上記の背景に鑑みなされたものであり、その目的は、布帛の面を介して一方の側から他方の側を見とおし易く、逆に他方の側から一方の側を見とおし難い、防視認性に方向性のある布帛、および該布帛を用いてなるインテリア用品を提供することにある。
【課題を解決するための手段】
【０００６】
本発明者は上記の課題を達成するため鋭意検討した結果、布帛の一方表面を光沢を有する面とし、反対側表面を濃色にすることで、布帛の面を介して一方の側から他方の側を見とおし易く、逆に他方の側から一方の側を見とおし難い、防視認性に方向性のある布帛、および該布帛を用いてなるインテリア用品が得られることを見出し、さらに鋭意検討を重ねることにより本発明を完成するに至った。
【０００７】
かくして、本発明によれば「有機繊維を含む布帛であって、布帛の一方表面（Ａ面）は光沢を有し、かつ当該表面（Ａ面）とは反対側の表面（Ｂ面）のＬ値がＡ面のＬ値よりも小さいことを特徴とする布帛。」が提供される。
その際、前記Ａ面とＢ面との色差ΔＥが０．５以上であることが好ましい。また、前記有機繊維に、単繊維横断面形状が異型である異型断面繊維と、単繊維横断面形状が丸型である丸型断面繊維とが含まれることが好ましい。また、前記異型断面繊維が、艶消し剤の含有量がポリマー重量対比０．１５重量％未満のポリエステルからなるポリエステル繊維であることが好ましい。また、前記丸型断面繊維が、艶消し剤の含有量がポリマー重量対比０．２５重量％以上のポリエステルからなるポリエステル繊維であることが好ましい。また、前記丸型断面繊維が、原着繊維またはカチオン染料可染性ポリエステル繊維であることが好ましい。
【０００８】
本発明の布帛において、前記異型断面繊維がＡ面に露出し、かつ前記丸型断面繊維がＢ面に露出することが好ましい。また、布帛が、カバーファクター１５００〜３０００の織物であることが好ましい。また、布帛が、コース数１０〜５０本／２．５４ｃｍかつウェール数９〜３０本／２．５４ｃｍの編物であることが好ましい。また、布帛の目付けが５０〜２２０ｇ／ｍ２の範囲内であることが好ましい。
また、本発明によれば、前記の布帛を用いてなる、カーテン、ロールブランド、およびパーテションからなる群より選択されるいずれかのインテリア用品が提供される。
【発明の効果】
【０００９】
本発明によれば、布帛の面を介して一方の側から他方の側を見とおし易く、逆に他方の側から一方の側を見とおし難い、防視認性に方向性のある布帛、および該布帛を用いてなるインテリア用品が得られる。
【図面の簡単な説明】
【００１０】
【図１】実施例１で用いた織組織図である。１は緯糸１を示し、２は緯糸２を示す。
【発明を実施するための形態】
【００１１】
以下、本発明の実施の形態について詳細に説明する。
まず、本発明は有機繊維を含む布帛であって、布帛の少なくとも一方表面（以下、この表面を「Ａ面」と称することもある。）は光沢を有する。布帛が光沢を有さない場合は、防視認性が得られないおそれがあり好ましくない。布帛の両表面が光沢を有していてもよいが、一方表面のみが光沢を有していることが好ましい。かかる光沢は試験者が目視して光沢を感じる程度以上の光沢であればよい。なお、かかる光沢は、例えば、後記のように、艶消し剤の含有量がポリマー重量対比０．１５重量％未満の異型断面繊維など光沢を有する繊維を布帛のＡ面に露出させることにより得られる。
【００１２】
また、前記Ａ面とは反対側表面であるＢ面のＬ値がＡ面のＬ値よりも小さいことが肝要である。Ｂ面のＬ値をＡ面のＬ値よりも小さくする（すなわち濃色とする）ことにより、布帛のＢ面を介して一方の側から他方の側を見とおし易くすることが可能となる。その際、Ｂ面のＬ値がＡ面のＬ値よりも０．３以上（より好ましくは０．５〜２．０）小さいことが好ましい。なお、Ｌ値は例えば、Ｍａｃｂｅｔｈ社のＣｏｌｏｒ−Ｅｙｅ３１００を用いて測定することができる。
【００１３】
また、また、前記Ａ面と、Ａ面とは反対側表面であるＢ面との色差ΔＥが０．５以上（より好ましくは０．５〜１．９）であることが好ましい。該色差ΔＥが０．５未満の場合、Ｂ面を介して向こう側の物体を見とおし難くなるおそれがある。なお、色差ΔＥは、例えば、Ｍａｃｂｅｔｈ社のＣｏｌｏｒ−Ｅｙｅ３１００を用いて測定することができる。
【００１４】
前記有機繊維としては、前記有機繊維としては、ポリエステル繊維、ポリアミド繊維、アラミド繊維、ポリ塩化ビニル繊維、ポリアクリルニトリル繊維、ポリプロピレン繊維、ポリエチレン繊維等の合成繊維、レーヨン繊維などの再生繊維、綿繊維、ウール繊維、絹繊維などの天然繊維、これらを複合したものなどが例示される。なかでもポリエステル繊維が好ましい。
【００１５】
前記ポリエステル繊維はジカルボン酸成分とジグリコール成分とから製造される。ジカルボン酸成分としては、主としてテレフタル酸が用いられることが好ましく、ジグリコール成分としては主としてエチレングリコール、トリメチレングリコール及びテトラメチレングリコールから選ばれた１種以上のアルキレングリコールを用いることが好ましい。また、ポリエステル樹脂には、前記ジカルボン酸成分及びグリコール成分の他に第３成分を含んでいてもよい。該第３成分としては、カチオン染料可染性アニオン成分、例えば、ナトリウムスルホイソフタル酸；テレフタル酸以外のジカルボン酸、例えばイソフタル酸、ナフタレンジカルボン酸、アジピン酸、セバシン酸；及びアルキレングリコール以外のグリコール化合物、例えばジエチレングリコール、ポリエチレングリコール、ビスフェノールＡ、ビスフェノールスルフォンの１種以上を用いることができる。かかるポリエステルとしては、マテリアルリサイクルまたはケミカルリサイクルされたポリエステルや、バイオマスすなわち生物由来の物質を原材料として得られたモノマー成分を使用してなるポリエチレンテレフタレート、ポリ乳酸、ステレオコンプレックスポリ乳酸であってもよい。さらには、特開２００４−２７００９７号公報や特開２００４−２１１２６８号公報に記載されているような、特定のリン化合物およびチタン化合物を含む触媒を用いて得られたポリエステルでもよい。
【００１６】
前記有機繊維の形状としては、短繊維でもよいし長繊維（マルチフィラメント）でもよいが、防視認性の点で長繊維であることが好ましい。特に、撚数が１０００Ｔ／ｍ以下（より好ましくは２００Ｔ／ｍ以下、特に好ましくは無撚）の長繊維であることが好ましい。
【００１７】
さらには、通常の仮撚捲縮加工が施された仮撚捲縮加工糸や２種以上の構成糸条を空気混繊加工や複合仮撚加工させた複合糸であってもよい。特に、前記有機繊維が仮撚捲縮加工糸であると、防視認性がさらに向上し好ましい。
その際、マルチフィラメントの単繊維繊度、総繊度、単糸数は、単繊維繊度０．０００１〜３０．０ｄｔｅｘ、総繊度２０〜５００ｄｔｅｘ、単糸数１〜２００本の範囲であることが好ましい。
【００１８】
また、前記有機繊維において、単糸繊維の断面形状には制限はなく、通常の丸型断面のほかに三角、扁平、特開２００４−５２１６７号公報に記載のくびれ付扁平、十字形、六様形、あるいは中空形などの異型断面形状であってもよい。
なかでも、異型断面繊維は光を反射し光沢を有するので、異型断面繊維と丸型断面繊維とが布帛に含まれることが好ましい。なお、かかる丸型断面繊維は、通常の丸型吐出孔から紡糸された繊維を含み、後加工により断面形状が変形された繊維も含む。
【００１９】
その際、前記異型断面繊維が、艶消し剤の含有量がポリマー重量対比０．１５重量％未満（より好ましくは０〜０．１５重量％）のポリエステルからなるポリエステル繊維であると、異型断面繊維の光沢が向上し好ましい。また、前記丸型断面繊維が、艶消し剤の含有量がポリマー重量対比０．２５重量％以上（好ましくは０．２５〜３．０重量％）のポリエステルからなるポリエステル繊維であると、Ａ面とＢ面との色差ΔＥを０．５以上としやすく好ましい。
【００２０】
また、前記異型断面繊維をカチオン染料不染性ポリエステル繊維とし、一方、前記丸型断面繊維をカチオン染料可染性ポリエステル繊維とすると、布帛をカチオン染料で染色することによりＢ面を濃色としＡ面とＢ面との色差ΔＥを容易に０．５以上とすることができ好ましい。
【００２１】
なお、前記の有機繊維には、ベンゾオキサジン系有機紫外線吸収剤、ベンゾフェノン系有機紫外線吸収剤、ベンゾトリアゾール系有機紫外線吸収剤、サリチル酸系有機紫外線吸収剤などの紫外線吸収剤を含ませてもよい。さらには、本発明の目的を損なわない範囲内で必要に応じて、微細孔形成剤、カチオン可染剤、着色防止剤、熱安定剤、難燃剤、蛍光増白剤、着色剤、帯電防止剤、吸湿剤、抗菌剤、マイナスイオン発生剤等を１種又は２種以上を添加してもよい。
【００２２】
本発明の布帛は、例えば、以下の製造方法により製造することができる。例えば、固有粘度が０．５５〜０．８０の、艶消し剤を含む（または含まない）、カチオン染料不染性ポリエステルまたはカチオン染料可染性ポリエステルまたは原着ポリマー（着色剤が練りこまれたポリマー）を通常の丸型吐出孔または異型吐出孔により紡糸し、２０００〜４３００ｍ／分の速度で未延伸糸（中間配向糸）として一旦巻き取り、延伸するか、巻き取る前に延伸するか、さらには、仮撚捲縮加工を施して仮撚捲縮加工糸とすることにより、異型断面繊維（光沢を有する繊維）および丸型断面繊維を得る。その際、丸型断面繊維が、原着繊維またはカチオン染料可染性ポリエステル繊維であることが好ましい。
【００２３】
次いで、これら異型断面繊維および丸型断面繊維を用いて布帛を製編織した後、必要に応じて染色加工を施す。その際、布帛にカチオン染料可染性ポリエステル繊維が含まれる場合は、カチオン染料を用いて染色加工を施す。さらには、常法のアルカリ減量加工、起毛加工、後加工で防炎加工、あるいは、難燃剤、紫外線遮蔽、抗菌剤、消臭剤、防虫剤、蓄光剤、再帰反射剤、マイナスイオン発生剤等の機能を付与する各種加工を付加適用してもよい。
【００２４】
その際、布帛の織編組織は限定されず、平組織、綾組織、サテン組織、変化組織、たて二重織、よこ二重織等の片二重組織、たてビロードなど公知の織組織や、平編、ゴム編、両面編、パール編、タック編、浮き編、片畔編、レース編、添え毛編等などのよこ編組織や、シングルデンビー編、シングルアトラス編、ダブルコード編、ハーフ編、ハーフベース編、サテン編、ハーフトリコット編、裏毛編、ジャガード編等などのたて編組織が例示される。なかでも、織物組織が好ましく、よこ二重織組織が特に好ましい。
【００２５】
その際、異型断面繊維がＡ面に露出し、かつ前記丸型断面繊維がＢ面に露出することが好ましい。特に、Ａ面において異型断面繊維が総露出繊維の６０％以上であり、かつ、Ｂ面において丸型断面繊維が総露出繊維の６０％以上であると、布帛の面を介して一方の側から他方の側を見とおし易く、逆に他方の側から一方の側を見とおし難い、防視認性に方向性のある布帛となり易く好ましい。
【００２６】
かくして得られた布帛において、カバーファクター１５００〜３０００の織物であると、布帛の面を介して一方の側から他方の側を見とおし易く、逆に他方の側から一方の側を見とおし難い、防視認性に方向性のある布帛となり易く好ましい。該カバーファクターが３０００よりも大きいと、布帛の面を介して一方の側から他方の側を見とおし易い効果が損なわれるおそれがある。逆に、該カバーファクターが１５００よりも小さいと、他方の側から一方の側を見とおし難い効果が損なわれるおそれがある。なお、カバーファクター（ＣＦ）は下記式で定義される。
ＣＦ＝（ＤＷｐ／１．１）１／２×ＭＷｐ＋（ＤＷｆ／１．１）１／２×ＭＷｆ
ただし、ＤＷｐは経糸総繊度（ｄｔｅｘ）、ＭＷｐは経糸織密度（本／２．５４ｃｍ）、ＤＷｆは緯糸総繊度（ｄｔｅｘ）、ＭＷｆは緯糸織密度（本／２．５４ｃｍ）である。
【００２７】
また、布帛が、コース数１０〜５０本／２．５４ｃｍかつウェール数９〜３０本／２．５４ｃｍの編物であると、布帛の面を介して一方の側から他方の側を見とおし易く、逆に他方の側から一方の側を見とおし難い、防視認性に方向性のある布帛となり易く好ましい。
【００２８】
また、布帛の目付けとしては５０〜２２０ｇ／ｍ２の範囲内であることが好ましい。該目付けが２２０ｇ／ｍ２よりも大きいと、布帛の面を介して一方の側から他方の側を見とおし易い効果が損なわれるおそれがある。逆に、該目付けが５０ｇ／ｍ２より小さいと、他方の側から一方の側を見とおし難い効果が損なわれるおそれがある。
【００２９】
本発明の布帛において、布帛の一方表面（Ａ面）は光沢を有し、かつ当該表面（Ａ面）とは反対側の表面（Ｂ面）のＬ値がＡ面のＬ値よりも小さい（すなわち、Ｂ面はＡ面よりも濃色である。）。その結果、Ａ面からは反射光による目くらまし効果により他方の側を見とおし難い。逆に、Ｂ面は濃色であるため光を吸し、Ｂ面からは他方の側を見とおし易い。
【００３０】
次に、本発明のインテリア用品は、前記の布帛を用いてなる、カーテン、ロールブランド、およびパーテションからなる群より選択されるいずれかのインテリア用品である。例えば、カーテンの場合、Ａ面が外気側に、Ｂ面が室内側に位置するよう用いると、室外からは室内を見難く、逆に室内からは室外の風景を見やすいという効果が得られる。なお、前記カーテンには室内で使われるインテリアカーテン（レースカーテンまたはレースカーテンに代替される薄地カーテンなど）だけでなく自動車用カーテンなど各種カーテンが含まれる。
【実施例】
【００３１】
（１）カバーファクター
カバーファクター（ＣＦ）を下記式で求めた。
ＣＦ＝（ＤＷｐ／１．１）１／２×ＭＷｐ＋（ＤＷｆ／１．１）１／２×ＭＷｆ
ただし、ＤＷｐは経糸総繊度（ｄｔｅｘ）、ＭＷｐは経糸織密度（本／２．５４ｃｍ）、ＤＷｆは緯糸総繊度（ｄｔｅｘ）、ＭＷｆは緯糸織密度（本／２．５４ｃｍ）である。
【００３２】
（２）両表面のＬ値および色差ΔＥの測色方法
Ｍａｃｂｅｔｈ社のＣｏｌｏｒ−Ｅｙｅ３１００を用いて、生地を８枚重ねて測定した。
【００３３】
（３）照度
ＹＯＫＯＧＡＷＡ社製、型番５１００２を用いて測定した。
【００３４】
（４）見え方の評価
奥行き２７．５ｃｍ、幅２７．５ｃｍ、高さ３９．０ｃｍのサイズの前面が開放された箱を用い、開放面にサンプルを設置して、開放面と対する面にランドルト環を模した図形を記載し、その図形の隙間の向きを遠距離視力、近距離視力ともに１．５の評価者をサンプルから５０ｃｍ離れた位置にくるようにして確認する。図形のサイズは、円環全体の直径：円弧の幅：輪の開いている幅を５：１：１の比率とした。円環全体の直径を番号１は２５．０ｍｍ、同様に番号２は１３．０ｍｍ、番号３は８．５ｍｍ、番号４は６．５ｍｍ、番号５は５．０ｍｍ、番号６は４．０ｍｍ、番号７は３．５ｍｍ、番号８は３．４ｍｍ、番号９は２．８ｍｍ、番号１０は２．７ｍｍとし、輪の開いている方向がわかった時は番号の点数を付与する。
室内から室外の見え易さの評価として、箱内部の底面の照度６０００ｌｕｘ、評価者の目の位置で照度５００ｌｕｘに設定して、光沢の低いＢ面が評価者側にくるようにサンプルを装着して確認する。
室外から室内の見え難さの評価として、箱内部の底面の照度６０ｌｕｘ、評価者の目の位置で照度５００ｌｕｘに設定して、光沢を有するＡ面が評価者側にくるようにサンプルを装着して確認する。
【００３５】
（５）目付け
ＪＩＳＬ１０９６  ６．４により目付けを測定した。
【００３６】
［実施例１］
艶消し剤として二酸化チタンをポリマー重量対比０．３０ｗｔ％含むポリエチレンテレフタレート仮撚捲縮加工糸ＳＤ２２ｄｔｅｘ／１ｆｉｌ（丸型断面繊維）を経糸に配し、艶消し剤として二酸化チタンをポリマー重量対比０．１０ｗｔ％含むポリエチレンテレフタレート仮撚捲縮加工糸Ｂ１１０ｄｔｅｘ／４８ｆｉｌ（三角断面繊維）を緯糸１に配し、艶消し剤として二酸化チタンをポリマー重量対比０．３０ｗｔ％含むカチオン染料可染性共重合ポリエチレンテレフタレート仮撚捲縮加工糸３３０ｄｔｅｘ／９６ｆｉｌ（丸型断面繊維）を緯糸２に配し、図１に示す織組織図で緯平二重織物を製織した。
次いで常法によりカチオン染料（Ｅｓｔｒｏｌ  Ｙｅｌｌｏｗ  Ｎ−２ＲＬ２００を０．００２１％ｏｗｆ、Ｅｓｔｏｒｏｌ  Ｒｅｄ  Ｎ−ＧＳＬ  ０．０００１％ｏｗｆ、Ｅｓｔｏｒｏｌ  Ｂ  Ｂｌｕｅ  Ｎ−ＲＬを０．０００３％ｏｗｆ、ただし、使用量は繊維重量全体で実施）を用いて浴比１：１００で染色し、経糸密度１４４本／２．５４ｃｍ、緯密度９２本／２．５４ｃｍの織物を得た。得られた織物の光沢を有するＡ面と光沢の低いＢ面（濃色側の面）の色差はΔＥ０．８７であった。見え方の評価は、室外の見え易さ４、室内の見え難さ１であった。また、該織物において、カバーファクターは１９０１であり、目付けは１０５ｇ／ｍ２であった。また、Ａ面のＬ値は９３．１８、Ｂ面のＬ値は９２．７９であった。また、Ａ面において経糸が２０％、緯糸１が８０％露出し、Ｂ面において、経糸が１５％、緯糸２が８５％露出していた。
次いで、該布帛を、Ａ面が外気側にＢ面が室内側に位置するように用いて室内カーテンを得て使用したところ、室外からは室内を見難く、逆に室内からは室外の風景を見やすいものであった。
【００３７】
［実施例２］
実施例１において、カチオン染料を使用しないこと以外は、実施例１と同様にして織物を得た。得られた織物の光沢を有するＡ面と光沢の低いＢ面の色差はΔＥ０．４５で、Ａ面のＬ値は９４．１８、Ｂ面のＬ値は９３．８１であった。見え方の評価は、室外の見え易さ２、室内の見え難さ１であった。
【００３８】
［実施例３］
実施例１において、カチオン染料の使用量を倍に変更すること以外は、実施例１と同様にして織物を得た。得られた織物の光沢を有するＡ面と光沢の低いＢ面の色差はΔＥ１．６８で、Ａ面のＬ値は９２．０１、Ｂ面のＬ値は９１．３８であった。見え方の評価は、室外の見え易さ５、室内の見え難さ１であった。
【００３９】
［実施例４］
実施例１において、カチオン染料を分散染料（Ｄｉａｎｉｘ  Ｙｅｌｌｏｗ  ＡＣ−Ｅを０．００１５％ｏｗｆ、Ｄｉａｎｉｘ  Ｒｅｄ  ＡＣ−Ｅを０．０００６％ｏｗｆ、Ｄｉａｎｉｘ  Ｂｌｕｅ  ＡＣ−Ｅを０．０００４％ｏｗｆ）に変更すること以外は、実施例１と同様にして織物を得た。得られた織物の光沢を有するＡ面と光沢の低いＢ面の色差はΔＥ０．３５で、Ａ面のＬ値は９２．６２、Ｂ面のＬ値は９２．５１であった。見え方の評価は、室外の見え易さ２、室内の見え難さ１であった。
【００４０】
［実施例５］
実施例４において、分散染料の使用量を倍に変更すること以外は、実施例４と同様にして織物を得た。得られた織物の光沢を有するＡ面と光沢の低いＢ面の色差はΔＥ０．９５で、Ａ面のＬ値は９０．７４、Ｂ面のＬ値は９０．２０であった。見え方の評価は、室外の見え易さ４、室内の見え難さ１であった。
【００４１】
［比較例１］
実施例１において、緯糸２の艶消し剤としての二酸化チタンを含有させないこと以外は実施例１と同様にして織物を得た。得られた織物の光沢を有する面Ａと光沢の低い面Ｂの色差はΔＥ０．７７で、Ａ面のＬ値は９２．７９、Ｂ面のＬ値は９３．１８であった。見え方の評価は、室外の見え易さ１、室内の見え難さ１であった。
【産業上の利用可能性】
【００４２】
本発明によれば、布帛の面を介して一方の側から他方の側を見とおし易く、逆に他方の側から一方の側を見とおし難い、防視認性に方向性のある布帛、および該布帛を用いてなるインテリア用品が提供され、その工業的価値は極めて大である。
【図１】
2013227697.tif 000003